(57)【特許請求の範囲】
【請求項１】
表面に凹部を有するポリエステル系繊維にシリコーン系化合物の被膜が形成されており、該被膜によって、前記凹部の内、２０％以上９０％以下が被覆されており、以下の条件（１）および／または（２）を満たす人工毛髪用繊維。
（１）光沢度計での反射率のＧ値が５〜２５、かつ、半値幅が５〜２０°
（２）櫛通り応力が５Ｎ以下
【請求項２】
シリコーン系化合物が変性シリコーンである請求項１に記載の人工毛髪用繊維。
【発明の詳細な説明】
【技術分野】
【０００１】
本発明は、人工毛髪用繊維及びそのチーズ状パッケージ、ならびにその製造方法に関するものである。
【背景技術】
【０００２】
かつらやヘアーウィッグ、エクステンションなどの頭髪製品用途に使用される人工毛髪用繊維には、ポリエステルやナイロン、アクリル、塩化ビニルなど種々の合成繊維が使用されている。中でも、ハリコシ感、引張強度、結節強度、耐熱性、セット保持性などに優れたポリエステル系繊維が高級人工毛髪に使用されている。人工毛髪用繊維に求められる特性としては、上記の他に、光沢感、櫛通り性、品位、耐久性などが挙げられ、これまでにこれら特性を改善する技術が種々提案されている。
【０００３】
例えば、繊維表面への凹凸付与での艶消し効果により、人毛ライクな光沢感を付与した人工毛髪用ポリエステル繊維（特許文献１、２参照）や、スタイルセット処理として、繊維表面に付着させた反応性有機ケイ素化合物を含有するポリオルガノシロキサン系繊維処理剤を加熱処理し、繊維表面に架橋被膜を形成することにより、櫛通り性や耐シャンプー性を向上させた人工毛髪用繊維からなる頭飾品（特許文献３参照）などが提案されている。
【先行技術文献】
【特許文献】
【０００４】
【特許文献１】特開２００７−１４６３０６号公報
【特許文献２】特開２０１４−１０５４１８号公報
【特許文献３】特開２００７−７７５３２号公報
【発明の概要】
【発明が解決しようとする課題】
【０００５】
例えば、特許文献１、２に記載の人工毛髪用ポリエステル繊維では、人毛ライクな自然な光沢感が得られるものの、単糸間の表面凹凸部が引っ掛かることで人毛に対比して表面の滑り性が低く、櫛通り性については満足のいくものではなかった。また、繰り返し櫛掛け後の繊維には縮れが発生するなど、耐久性も不十分であった。
【０００６】
また、特許文献３に記載の人工毛髪用ポリエステル繊維では、架橋被膜が形成されていることにより、櫛通り性や耐久性は良好であるものの、ポリエステル繊維自体の表面が平滑であるため、光沢感が非常に強く、人毛ライクな外観を有さないという欠点があった。また、スタイルセット処理として、繊維束の状態での架橋被膜の形成を行っているが、その際に、繊維束内において密着した単糸間で固着が発生し、その固着を解すために、櫛掛けに時間を要することや、固着の程度が大きい場合には、櫛掛け時に縮れが発生したり、削れた被膜が白粉となって発生したりすることなど、生産性や品位面での課題があった。
【０００７】
上記のように、特に高級人工毛髪用途で要求される、人毛ライクの自然な光沢感を有しながら、櫛通り性、品位、耐久性のいずれかの特性を満たすことは困難であり、これらを満たす人工毛髪用ポリエステル系繊維は従来の技術では得られていない。
【０００８】
そこで本発明の目的は、上記の従来技術の背景に鑑み、かつらやヘアーウィッグ、エクステンションなどの頭髪製品用途に適した、人毛ライクの自然な光沢感や櫛通り性と優れた品位、耐久性を有する人工毛髪用繊維及びそのチーズ状パッケージ、ならびにその製造方法を提供することにある。
【課題を解決するための手段】
【０００９】
本発明は、上記の課題を解決するために、次の手段を採用する。
１．表面に凹部を有するポリエステル系繊維にシリコーン系化合物の被膜が形成されており、該被膜によって、前記凹部の内、２０％以上が被覆されている人工毛髪用繊維。
２．シリコーン系化合物が変性シリコーンである上記１項に記載の人工毛髪用繊維。
３．光沢度計での反射率のＧ値が５〜２５、半値幅が５〜２０°である上記１項または２項に記載の人工毛髪用繊維。
４．櫛通り応力が５Ｎ以下である上記１〜３項のいずれかに記載の人工毛髪用繊維。
５．表面に凹部を有するポリエステル系繊維にシリコーン系化合物の被膜が形成されており、該被膜によって、前記凹部の内、２０％以上が被覆されている人工毛髪用繊維のチーズ状パッケージ。
６．表面に凹部を有するポリエステル系繊維に対して、シリコーン系化合物の被膜加工をチーズ形態で行い、前記凹部の内、２０％以上を被覆する人工毛髪用繊維の製造方法。
【発明の効果】
【００１０】
本発明によれば、特に高級人工毛髪用途で要求される、人毛ライクの自然な光沢感や櫛通り性と優れた品位、耐久性を有する人工毛髪用ポリエステル系繊維を得ることができる。得られた繊維は、ヘアーウィッグ、エクステンションなどの頭髪製品用途に好適に使用することができる。
【図面の簡単な説明】
【００１１】
【図１】図１（ａ）は、試料の単糸１１本を固定した光沢度測定用試料ホルダーの模式図である。また、図１（ｂ）は、光沢度測定時の試料、光源、及び、受光器の位置を模式的に示す側面図である。
【発明を実施するための形態】
【００１２】
本発明の人工毛髪用繊維は、表面に凹部を有するポリエステル系繊維にシリコーン系化合物の被膜が形成されており、該被膜によって、前記凹部の内、２０％以上が被覆されている。
【００１３】
上記構成を採ることにより、繊維表面の凹部による入射光の乱反射が促進されることによる光沢感の抑制と、該凹部が被膜で被覆されて表面が平滑化されることによる櫛通り性の向上とを、両立したものである。
【００１４】
この際、被膜は、屈折率が低ければ、入射光は被膜の表面で反射せずに、被膜の内部に透過し、繊維表面に到達し、繊維表面の凹部により乱反射してより光沢感を抑制できることから好ましい。また、表面は被膜により凹部が被覆されて平滑となっているため、単糸間の凹部での引っ掛かりが少なくなる。さらに、被膜の滑り性が高ければ、単糸間の滑り性が向上し、櫛通り性が向上することから好ましい。
【００１５】
本発明でいうポリエステル系とは、例えば、ポリエチレンテレフタレート、ポリプロピレンテレフタレート、ポリブチレンテレフタレートおよびポリ乳酸などを例示することができる。中でも、コスト、汎用性、耐熱性および寸法安定性の観点で、ポリエチレンテレフタレートが好ましく用いられる。ポリエステルの原料は、石油由来でも植物由来でも良く、ケミカルリサイクルやマテリアルリサイクルなどのリサイクル原料であっても良い。
【００１６】
また、本発明の効果を損なわない範囲であれば、共重合成分を含んでも良い。共重合成分としては、上記例示のポリエステル構成成分に加えて、エチレングリコールやカチオン可染成分としてイソフタル酸ナトリウム、難燃性を付与する目的で２官能性リン化合物などを例示することができる。２官能性リン化合物としては、ホスホネート、ホスフィネート、ホスフィンオキシドが好ましく使用されるが、これらに限定されるわけではない。また、本発明の効果を損なわない範囲であえば、艶消し剤として酸化ケイ素、酸化チタンなどの無機粒子、リン系、ハロゲン系、三酸化アンチモンなどの難燃剤、顔料などの着色剤、耐光剤、耐候剤、紫外線吸収剤、耐熱剤、熱劣化防止剤、酸化防止剤、滑剤、可塑剤、分散剤、安定剤、抗菌剤、防汚剤、および帯電防止剤などの添加剤を適宜使用することができる。
【００１７】
本発明のポリエステル系繊維は、単糸繊度が２０ｄｔｅｘ以上、１２０ｄｔｅｘ以下であることが好ましく、４０ｄｔｅｘ以上、９０ｄｔｅｘ以下であることがさらに好ましい。単糸繊度が２０ｄｔｅｘ以上あれば、単糸をかつらやウィッグなどの頭髪製品の基材に植え付ける工程において、糸切れを発生させないだけの引張強力と引裂強力を有すること、また、ハリコシ感があるため、ボリューム感や弾力感を有する頭髪製品となることから好ましい。また、単糸繊度が１２０ｄｔｅｘ以下であれば、ハリコシ感が過多とならずに、風合いがソフトな頭髪製品となることから好ましい。
【００１８】
本発明のポリエステル系繊維の断面形状は、特に限定されないが、丸型、扁平型、繭型、３葉、４葉などの多葉型などが例示できる。多葉型の形状としては、Ｙ型、十字型、Ｈ型およびＸ断面などが挙げられる。中でも、繭型や多葉型は、頭髪製品において、単糸間に空隙が得られるため、ボリューム感やソフトな風合いが得られ、好ましい。また、シリコーン系化合物の被膜加工の際、単糸間が接触する面積が小さいことにより、単糸間固着が少なくなる点でも好ましい。
【００１９】
本発明に用いられるポリエステル系繊維が表面に有する凹部とは、開口部最大長が２μｍ以上、５０μｍ以下の凹部のことをいう。本発明においては、該凹部が糸表面積１０００平方μｍあたり５個以上、１００個以下存在することが好ましく、１０個以上、３０個以下存在することがさらに好ましい。該凹部が糸表面積１０００平方μｍあたり５個未満であると、表面乱反射による艶消し効果が小さくなる場合があり、１００個を超えると、表面乱反射が大きくなり、光沢感が不足することに加えて、シリコーン系化合物の被膜が形成されにくい場合がある。本発明において開口部最大長とは、開口部における繊維軸方向の最大開口長のことをいう。また、該凹部の深さは、１μｍ以上、５０μｍ以下であることが好ましい。該凹部の深さが１μｍ未満であると、表面乱反射による艶消し効果が小さくなる場合があり、５０μｍを超えると、表面乱反射が大きくなり、光沢感が不足することに加えて、シリコーン系化合物の被膜が形成されにくい場合がある。
【００２０】
なお、上記凹部の開口部最大長と個数は、シリコーン系化合物を被膜形成した後のポリエステル系繊維からシリコーン系化合物を良溶媒で溶出した後に、走査型電子顕微鏡を用いて、繊維側面を撮影した写真から計測したものである。また、上記凹部の深さは、シリコーン系化合物を被膜形成した後のポリエステル系繊維からシリコーン系化合物を良溶媒で溶出した後に、走査型電子顕微鏡を用いて、繊維断面を撮影した写真から繊維表面の凹部について計測したものである。また、シリコーン系化合物の良溶媒としては、特に限定されないが、ポリエステル系繊維に対しては貧溶媒である必要があり、トルエン、テトラヒドロフランなどが例示できる。
【００２１】
本発明に用いられるシリコーン系化合物は、ポリエステル系繊維の表面に被膜形成した状態において、低い屈折率と高い滑り性を有するものであればよく、通常のものを使用することができる。本発明に用いられるシリコーン系化合物は、ポリシロキサンの側鎖、末端が全てメチル基であるジメチルシリコーンの他、側鎖や末端の一部がフェニル基や水素であるメチルフェニルシリコーンやメチルハイドロジェンシリコーンなどが例示できる。
【００２２】
また、側鎖や末端にメチル基とフェニル基を除く有機基を導入したものを変性シリコーンと呼び、アミノ変性、エポキシ変性、カルボキシル変性、ポリエーテル変性、アルコキシ変性、メルカプト変性、アクリル変性、メタクリル変性、長鎖アルキル変性、高級脂肪酸エステル変性、高級脂肪酸アミド変性、アラルキル変性、カルビノール変性、シラノール変性、またこれら有機基による変性を複数組み合わせたシリコーンなどが例示できる。
【００２３】
本発明に用いられるシリコーン系化合物は、変性シリコーンであることが好ましい。特に、アミノ変性やエポキシ変性の場合は、ポリエステル系繊維との親和性が良く、被膜の耐久性が向上するため好ましい。また、アミノ変性の場合、得られた人工毛髪用繊維に、人毛ライクのぬめり感を付与できるため好ましい。
【００２４】
加えて、本発明に用いられるシリコーン系化合物は、被膜形成性及び形成した被膜の耐久性の観点で高重合度であることが好ましい。また、シリコーン系化合物の両末端にシラノール基を有するシラノール変性シリコーンであって、被膜形成時に、縮重合によりシロキサン結合が形成され高重合度となるものもまた好ましい。
【００２５】
本発明において、ポリエステル系繊維が表面に有する凹部は、シリコーン系化合物の被膜によって、２０％以上が被覆されている。凹部がシリコーン系化合物の被膜によって被覆されている割合（以降、凹部被覆率と記す場合もある）が２０％未満の場合、ポリエステル系繊維の単糸間の滑り性が低く、櫛通り性が不十分となる。凹部被覆率が２０％未満の場合、繊維表面に露出した凹部が多いことから、単糸間の凹部のエッジ部同士が引っ掛かることに起因するものと考えている。かかる観点から、ポリエステル系繊維が表面に有する凹部は、シリコーン系化合物の被膜によって、５０％以上が被覆されていることが好ましく、８０％以上が被覆されていることがさらに好ましい。
【００２６】
なお、上記凹部被覆率は、人工毛髪用繊維からシリコーン系化合物を良溶媒で溶出することにより除去した後のポリエステル系繊維における糸表面積１０００平方μｍあたりの表面の凹部の合計面積（Ａ）と、シリコーン系化合物を除去する前の人工毛髪用繊維における糸表面積１０００平方μｍあたりの表面に被覆されずに露出した凹部の合計面積（Ｂ）から、下記式（１）により算出した。ここで、各面積は、走査型電子顕微鏡を用いて、繊維側面を撮影した写真から計測したものである。  
【００２７】
凹部被覆率＝｛（Ａ−Ｂ）／Ａ｝×１００（％）・・・式（１）
本発明の人工毛髪用繊維は、光沢度計で測定した反射率のＧ値が５〜２５、半値幅が５〜２０°であることが好ましく、Ｇ値が１０〜２０、半値幅が７〜１５°であることがさらに好ましい。
【００２８】
ここで、光沢度計での反射率の測定とは、図１（ａ）に示すように、試料ホルダーに固定した人工毛髪用繊維の単糸１１本に、図１（ｂ）に示すように、入射角４を３０°として光を当て、受光器を符号５の位置から６の位置へ試料表面を中心として０〜９０°回転させる（ここで符号５からの回転した角度を反射角度と記す）ことにより行い、反射角度に対する反射率の値を得るものである。Ｇ値は、反射角度０°における反射率ｄと反射角度３０°付近に現れる最大反射率Ｓｆから、下記式（２）により算出される。Ｇ値はツヤ感の指標であり、Ｇ値が大きい程、正反射によるツヤ感が強く即ち光沢感が強いことを表す。  
【００２９】
Ｇ値＝Ｓｆ／ｄ・・・式（２）
半値幅は、上記最大反射率が半減する反射角度であるが、これはギラツキ感の指標であり、半値幅が小さい程、反射に方向性がありギラツキ感を与えるため、光沢感が強いことを表す。
【００３０】
本発明の人工毛髪用繊維の反射率のＧ値が５未満の場合は、ツヤ感が小さ過ぎることがあり、Ｇ値が２５を超える場合は、ツヤ感が大き過ぎることがあることから、それにより人毛ライクな自然な光沢感が得られない場合がある。
【００３１】
また、本発明の人工毛髪用繊維の反射率の半値幅が５°未満の場合は、ギラツキ感が小さ過ぎることがあることがあり、半値幅が２０°を超える場合は、ギラツキ感が大き過ぎることがあることから、それにより人毛ライクな自然な光沢感が得られない場合がある。
【００３２】
本発明の人工毛髪用繊維は、櫛通り応力が５Ｎ以下であることが好ましく、３Ｎ以下であることがさらに好ましい。櫛通り応力が５Ｎを超えると、櫛通しの際に引っ掛かり感があり、不快感を覚える場合がある。また、手櫛を行った際も、人毛ライクな滑らかな風合いが得られない場合がある。
【００３３】
ここで櫛通り応力は、引張試験機に繊維束を把持する部材と櫛を組み込んだ測定機、即ち上部チャックに繊維束を把持する部材、下部チャックの代わりに櫛部材を組み、繊維束を櫛通しした際に繊維束にかかる応力が測定可能な測定機を使用して実施例に記載の条件にて測定する。
【００３４】
次に、本発明の人工毛髪用繊維の製造方法について説明する。
【００３５】
本発明の人工毛髪用繊維に使用するポリエステル系繊維は、通常の溶融紡糸・延伸法を使用することができる。また、ポリエステル系繊維が表面に有する凹部は、いかなる方法によって形成しても良く、例えば、従来公知の溶融紡糸・延伸法により得られた繊維に対して、後工程において、繊維表面に、無機粒子などを衝突させて凹部を形成する方法が例示できる。また、ポリエステルの縮重合反応前あるいは反応中に、エチレングリコールなどのグリコール成分中に不活性粒子を分散させたスラリーを添加し縮重合するなどの公知方法で得た、平均粒径が１μｍ以上、１０μｍ以下の不活性粒子を０．１質量％以上１０質量％以下含有するポリエステル原料を使用し、或いは、ポリエステル原料に不活性粒子を高濃度に添加したマスターチップを予め作製し、これを希釈用のポリエステルチップとチップブレンドしたポリエステル原料使用し、従来公知の溶融紡糸・延伸により得られた繊維を、アルカリ性の液体中で処理（以下、Ｎ処理という）することにより、粒子及び／または粒子周辺の繊維構造のルーズなポリエステル原料を溶解または脱落させることで凹部を形成する方法などが例示できる。凹部を形成する際の制御性や効率生産性の観点では、上記Ｎ処理がより好ましい。
【００３６】
Ｎ処理は通常、１質量％〜２５質量％濃度のＮａＯＨ（水酸化ナトリウム）水溶液中にポリエステル系繊維を浸漬し、６０℃以上１１０℃以下の液中にて数十分から１時間程度処理して減量する方法により行われる。この際、処理時間の短縮を目的に、減量促進剤を併用しても良い。また、このときのＮ処理によるポリエステル系繊維の質量減少は、Ｎ処理前のポリエステル系繊維質量に対して６質量％〜２０質量％が好ましい。この場合のポリエステルが含有する不活性粒子の平均粒径は、散乱式粒子径分布測定装置を用いて測定した数平均粒子径である。
【００３７】
Ｎ処理を適用する際に用いられる不活性粒子としては、有機粒子、無機粒子のいずれでも良く、例えば炭酸カルシウム，酸化ケイ素，酸化チタン，酸化アルミニウムなどの酸化物、リン酸カルシウム，リン酸一水素カルシウム，リン酸二水素カルシウム，リン酸カリウム，リン酸一水素カリウム，リン酸二水素カリウム，リン酸アンチモンなどのリン酸塩、硫酸バリウム，硫酸カルシウムなどの硫酸塩、架橋ポリスチレンなどを挙げることができるが、特に酸化ケイ素を主成分とする一次粒径が数十から数百ｎｍなどの微粒子が集合した凝集性粒子や球状の単分散性粒子が取り扱い易さや、このポリエステル系繊維よりなる人工毛髪の発色性などの面から好ましい。凝集性の酸化ケイ素粒子を用いると、ポリエステル系繊維表面に様々な形状の混在した凹部を形成させることができ、更には染色時にポリエステル系繊維中に存在する粒子の内部にも染料が進入するため、人工毛髪のいわゆる白化を防ぐことができる。一方、球状の単分散性酸化ケイ素粒子を用いると、表面の凹部の形状や大きさが比較的均一となり、よって粒子を選択することで目的に応じた艶消し効果を発現することができる。また、更には凝集性の酸化ケイ素粒子と単分散性酸化ケイ素粒子を適宜使い分け、組み合わせて用いることもできる。さらにまた、上記した各種の粒子２種以上を適宜組み合わせて用いることもできる。
【００３８】
着色は、従来公知の方法が適用され、溶融紡糸工程で顔料などの着色剤を添加する方法や、後工程で染色する方法が例示できるが、発色性や色目の制御性、複数色の効率生産性の観点では染色法が好ましい。
【００３９】
染色条件は、通常の条件が適用され、分散染料にて１１０〜１４０℃で数十分から１時間程度の処理条件が例示できる。
【００４０】
また、Ｎ処理や染色を行う際のポリエステル系繊維の形態は、糸カセであることが一般的であるが、本発明においては、後述するシリコーン系化合物の被膜加工工程を勘案し、チーズ形態で行うことが、効率生産性やコストの面で好ましい。
【００４１】
本発明の人工毛髪繊維の製造方法は、上記のように得られたポリエステル系繊維に対して、シリコーン系化合物の被膜加工をチーズ形態で行うことが好ましい。
【００４２】
シリコーン系化合物は、ポリエステル系繊維への均一付着性や表面の凹部への浸透性、取り扱い性の観点から、５〜５０質量％程度のエマルジョンや溶液で使用することが好ましい。この場合、乾燥工程で水分や溶媒が除去されるとポリエステル系繊維の表面に被膜が形成されることとなる。なお、本発明で言う被膜加工は、シリコーン系化合物を含む加工液をポリエステル系繊維の表面に付与する工程と、加工液がエマルジョンや溶液の場合に、加工液中に含まれる水や溶媒を除去する乾燥工程を含むものである。
【００４３】
被膜加工を糸カセや糸束で行うと、糸カセや糸束内において密着した単糸間で固着が発生し、その固着を解すために、櫛掛けに時間を要することや、固着の程度が大きい場合には、櫛掛け時に縮れが発生したり、削れた被膜が白粉となって発生したりすることなど、生産性や品位面で大きな問題が生じ易い。これに対して、チーズ形態での被膜加工では、単糸間が密着する部分は綾部のみであり、単糸間に空隙を確保できるため、被膜形成の際に単糸間での固着を抑制することができることから好ましい。
【００４４】
被膜加工をチーズ形態で行うにあたり、その前工程で、Ｎ処理や染色を行う場合は、該Ｎ処理や染色もチーズ形態で行い、各工程を引き続き連続して行うことが効率生産性やコストの点で好ましい。
【００４５】
このようにして得られた本発明の人工毛髪用繊維は、人毛ライクの自然な光沢感や櫛通り性と優れた品位、耐久性を有しており、かつらやヘアーウィッグ、エクステンションなどの頭髪製品用途に好適に使用することができる。
【実施例】
【００４６】
次に、本発明の人工毛髪用繊維について、実施例によりさらに詳細に説明する。上述の説明中、及び実施例、比較例に示される各特性値は、下記の方法により測定したものである。
【００４７】
（１）繊度：ＪＩＳ  Ｌ１０１３：１９９９の８．３．１ａ項のＡ法に基づき、中山電気産業社製検尺機を用いて、表示繊度×０．４５ｍＮ／ｄｔｅｘの初荷重を加えて測定した。
【００４８】
（２）引張強度：ＪＩＳ  Ｌ１０１３：１９９９の８．５項に基づき、つかみ間隔２５ｃｍ、引張速度３０ｃｍ／分で引張強さを測定し、繊度で割り返した値を算出した。
【００４９】
（３）ポリエステル系繊維の表面の凹部の個数：シリコーン系化合物を被膜形成した後のポリエステル系繊維からシリコーン系化合物をトルエンで３０℃×３０分超音波洗浄することにより溶出させて除去し、さらに水で３０℃×３０分超音波洗浄し、１００℃×３０分熱風乾燥して、測定用の試料とした。得られた試料の繊維側面をＫＥＹＥＮＣＥ社製走査型電子顕微鏡「ＶＥ−８８００」を用いて、倍率１０００倍で５視野撮影した写真から、開口部最大長が２μｍ以上、５０μｍ以下の凹部の糸表面積１０００平方μｍ（写真に写る繊維側面の中央部の繊維側面繊維軸方向４０μｍ×繊維幅方向２５μｍの範囲）に存在する個数を数えた。５視野の各視野で個数を数え、その平均値を算出した。
【００５０】
（４）ポリエステル系繊維の表面の凹部がシリコーン系化合物の被膜で被覆されている割合（凹部被覆率）：人工毛髪用繊維（シリコーン系化合物を被膜形成した後のポリエステル系繊維）からシリコーン系化合物を上記（３）の方法で溶出することにより除去したポリエステル系繊維における糸表面積１０００平方μｍあたりの表面の凹部の合計面積（Ａ）と、シリコーン系化合物を除去する前の人工毛髪用繊維における糸表面積１０００平方μｍあたりの表面に被覆されずに露出した凹部の合計面積（Ｂ）を上記（３）の撮影方法と対象範囲で計測し、下記式（１）により算出した。５視野の各視野での面積を計測し、その平均値を用いた。なお、面積の計測は、ＫＥＹＥＮＣＥ社製走査型電子顕微鏡観察ソフト「ＶＥ観察アプリケーション」の計測モードを使用した。  
【００５１】
凹部被覆率＝｛（Ａ−Ｂ）／Ａ｝×１００（％）・・・式（１）
（５）光沢感：長さ２２０ｍｍで、５．５ｇとなるようにポリエステル系繊維を必要本数束ね、この繊維束を片手で軽く握った状態で、直射日光の当たる室内の窓際にて、日光の入射光１０〜６０°での目視による評価を実施した。５人の熟練判定者により、次の評価基準で判定を行い、◎と○を合格とした。
◎：人毛の光沢感に極めて近く、人毛と区別が付かない。
○：人毛の光沢感に近い。
△：人毛対比、やや光沢感が強い。
×：人毛対比、光沢感が強く、ツヤ感、ギラツキ感が目立つ。
【００５２】
（６）光沢度（Ｇ値、半値幅）：光沢度計として、村上色彩技術研究所社製「ＧＰ−２００」を使用し、図１（ａ）に示すように、中央に直径３６ｍｍの穴の開いた試料ホルダーを使用し、その中央線から両側３ｍｍずつの計６ｍｍ幅内に等間隔に固定した試料の単糸１１本を試料として、光源絞りの直径１０．５ｍｍ、受光絞りの直径９．１ｍｍとし、図１（ｂ）に示すように、入射角３０°で光を当て、受光器を０〜９０°回転させることにより、反射角度に対する反射率を測定した。Ｇ値は、反射角度０°における反射率ｄと反射角度３０°付近に現れる最大反射率Ｓｆから、下記式（２）により算出し、測定毎に試料を変更し、ｎ＝５での平均値を算出した。Ｇ値はツヤ感の指標であり、Ｇ値が大きい程、正反射によるツヤ感が強く即ち光沢感が強いことを表す。  
【００５３】
Ｇ値＝Ｓｆ／ｄ・・・式（２）
半値幅についても上記測定毎に得た値（ｎ＝５）の平均値を算出した。半値幅はギラツキ感の指標であり、半値幅が小さい程、反射に方向性がありギラツキ感を与えるため、光沢感が強いことを表す。
【００５４】
（７）風合い：長さ２２０ｍｍで、５．５ｇとなるようにポリエステル系繊維を必要本数束ね、この繊維束の最上部を片手で持ち、垂直に垂らした状態で、もう片方の手で繊維束を上部から下部の方向に触った時の滑り性や手櫛での引っ掛かり感を評価した。５人の熟練判定者により、次の評価基準で判定を行い、◎と○を合格とした。
◎：非常に滑り性が高く、手櫛での引っ掛かりがなく、人毛と区別が付かない。
○：滑り性は高いが、手櫛で若干の引っ掛かりがある。
△：滑り性がやや低く、手櫛で引っ掛かりがある。
×：滑り性が低く、手櫛での引っ掛かりが著しい。
【００５５】
（８）櫛通り応力：ＯＲＩＥＮＴＥＣ社製引張試験「テンシロンＲＴＣ−１２５０Ａ」にポリエステル系繊維束を把持する部材と櫛を組み込んだ測定機、即ち上部チャックに繊維束を把持する部材、下部チャックの代わりに櫛部材を組み、繊維束を櫛通しした際に繊維束にかかる応力が測定可能な測定機を使用した。長さ２２０ｍｍで、５．５ｇとなるように必要本数束ねたポリエステル系繊維束を試料とし、ステンレス製（表面は鏡面）でピン本数１２本、ピン直径１．３ｍｍ、ピン間距離０．６ｍｍの櫛を使用して、予め試料を２０回櫛掛けした後に、試料と櫛を測定機にセットし、繊維束の最上端から６０ｍｍのところに櫛を掛けた状態から、櫛を２００ｍｍ／分の速度で繊維束の最下端を通過するまで下方に移動させた時に繊維束にかかる応力を測定し、その最大応力を櫛通り応力をした。測定毎に試料を変更し、ｎ＝５での平均値を算出した。
【００５６】
（９）耐久性：長さ２２０ｍｍで、５．５ｇとなるように必要本数束ねたポリエステル系繊維束を試料とし、ステンレス製（表面は鏡面）でピン本数１２本、ピン直径１．３ｍｍ、ピン間距離０．６ｍｍの櫛を使用して、１００ｍｍ／秒の速度で２００回櫛掛けした後の繊維の縮れ状態を評価した。５人の熟練判定者により、次の評価基準で判定を行い、◎と○を合格とした。
◎：縮れが全くない。
○：やや縮れがあるが、問題ないレベル。
△：縮れがあり、品位がやや悪い。
×：縮れが著しく、品位が非常に悪い。
【００５７】
（１０）減量率：溶融紡糸・延伸法で巻き取ったポリエステル系繊維の繊度（Ｘ）とＮ処理・染色・シリコーン系化合物での被膜加工後のポリエステル系繊維の繊度（Ｙ）から下記式（３）により算出し、測定毎に試料を変更し、ｎ＝５での平均値を算出した。  
【００５８】
減量率＝｛（Ｘ−Ｙ）／Ｘ｝×１００（％）・・式（３）
（実施例１）
凝集性酸化ケイ素粒子（平均粒径２．４３μｍ）を２．５質量％含有せしめた極限粘度（フェノールとテトラクロルエタン１：１の混合溶剤中２５℃で測定）０．６９のポリエチレンテレフタレートチップを、真空下１６５℃で９時間乾燥した。該チップを２８５℃で、押出型紡糸機へ供給し、加熱溶融された樹脂組成物を繭型断面繊維用の丸型連結断面形状のノズルから押出し、直ちに３０℃の水中で冷却し、続いて５５℃の温水、さらに１００℃乾熱下で４．１倍に延伸した後、乾熱雰囲気中で弛緩熱処理を行った。このようにして得られた単繊維繊度６１ｄｔｅｘ、２個の丸型断面形状がクビレ部を介して連結した幅が０．０９７ｍｍ、丸型断面形状の直径が０．０６０ｍｍとクビレ部の幅が０．０５１ｍｍの繭型断面のポリエステル系繊維（モノフィラメント）を巻き取った。
【００５９】
次に得られたポリエステル系繊維を、チーズ染色用の穴開きボビンに巻き返し、高圧チーズ染色機に投入し、チーズ形態でＮ処理（５質量％濃度のＮａＯＨ水溶液を使用し、１００℃×４０分）を行い、水洗後、引き続きチーズ染色機で、黒色の分散染料にて染色（１３０℃×４０分）、水洗を行った。その後、引き続きチーズ染色機で、明成化学工業社のアミノ変性シリコーンのエマルジョン「ハイソフターＫＢ−１０００」を水で２０質量倍に希釈した加工剤を使用し、３０℃×１０分処理した。さらに、チーズ乾燥機を使用し、常温風により脱水（３０℃×３０分）して、余剰の加工剤の除去と水分除去を行った後、乾燥（１００℃×３０分）して完全に水分を除去することにより、人工毛髪用繊維を得た。
【００６０】
得られた繊維は、表面の凹部の個数が２２個／１０００平方μｍ、凹部被覆率が８３％であり、光沢感、光沢度（Ｇ値、半値幅）、風合い、櫛通り応力、耐久性のいずれの項目も良好であった。
【００６１】
（実施例２）
Ｎ処理時間を６０分に変更すること以外は実施例１と同様にして、人工毛髪用繊維を得た。
【００６２】
得られた繊維は、表面の凹部の個数が３７個／１０００平方μｍ、凹部被覆率が６８％であり、実施例１の繊維に比べると、Ｇ値が小さく、半値幅が大きいものの、目視の光沢感、風合い、櫛通り応力、耐久性については良好であった。
【００６３】
（実施例３）
Ｎ処理時間を２０分に変更すること以外は実施例１と同様にして、人工毛髪用繊維を得た。
【００６４】
得られた繊維は、表面の凹部の個数が６個／１０００平方μｍ、凹部被覆率が９０％であり、実施例１の繊維に比べると、光沢感、光沢度がやや強いものの、風合い、櫛通り応力、耐久性については良好であった。
【００６５】
（実施例４）
「ハイソフターＫＢ−１０００」を水で４０質量倍希釈した加工剤を使用したこと以外は実施例１と同様にして、人工毛髪用繊維を得た。
【００６６】
得られた繊維は、表面の凹部の個数が２２個／１０００平方μｍ、凹部被覆率が３７％であり、実施例１の繊維に比べると、光沢感、光沢度は同等であるものの、風合い、櫛通り応力、耐久性についてはやや劣るものであった。
【００６７】
（実施例５）
「ハイソフターＫＢ−１０００」の代わりにジメチルシリコーンの２０質量％エマルジョンを使用したこと以外は実施例１と同様にして、人工毛髪用繊維を得た。
【００６８】
得られた繊維は、表面の凹部の個数が２２個／１０００平方μｍ、凹部被覆率が７０％であり、実施例１の繊維に比べると、光沢感、光沢度は同等であるものの、風合い、櫛通り応力、耐久性についてはやや劣るものであった。風合いについては、人毛ライクのぬめり感が少なかった。
【００６９】
（比較例１）
「ハイソフターＫＢ−１０００」での被膜加工を実施しないこと以外は実施例１と同様にして、人工毛髪用繊維を得た。
【００７０】
得られた繊維は、表面の凹部の個数が２２個／１０００平方μｍ、が０％であり、実施例１の繊維に比べると、光沢感、光沢度は同等であるものの、風合い、櫛通り応力、耐久性については非常に劣るものであった。これは、シリコーン系化合物の被膜形成がないことに起因するものである。
【００７１】
（比較例２）
「ハイソフターＫＢ−１０００」を水で６０質量倍希釈した加工剤を使用したこと以外は実施例１と同様にして、人工毛髪用繊維を得た。
【００７２】
得られた繊維は、表面の凹部の個数が２２個／１０００平方μｍ、凹部被覆率が１７％であり、実施例１の繊維に比べると、光沢感、光沢度は同等であるものの、風合い、櫛通り応力、耐久性については劣るものであった。これは、シリコーン系化合物の被膜形成が不十分であることに起因するものである。
【００７３】
（比較例３）
Ｎ処理を実施しないこと以外は実施例１と同様にして、人工毛髪用繊維を得た。
【００７４】
得られた繊維は、表面の凹部の個数が０個／１０００平方μｍであり、実施例１の繊維に比べると、風合い、櫛通り応力、耐久性については同等であるものの、光沢感、光沢度が非常に強く、人毛ライクの光沢感から大きくかけ離れたものであった。これは、繊維の表面に凹部が存在しないことに起因するものである。
【００７５】
実施例及び比較例で得られた人工毛髪用繊維の評価結果を表１に示す。
【００７６】
【表１】
0006575791.tif 000002
【符号の説明】
【００７７】
１  試料ホルダー
２  ポリエステル系繊維の単糸１１本
３  光源
４  入射角（３０°）
５  受光器（反射角度０°の位置）
６  受光器（反射角度９０°の位置）
【図１】
0006575791.tif 000003